КЕРАМИЧЕСКАЯ МАССА
CERAMIC MASS

Изобретение относится к составам керамических масс, которые могут быть использованы для изготовления фасадной плитки.
Известна керамическая масса, включающая, мас. %: глина огнеупорная 45,0-60,0; перлит 25,0-40,0; шлак металлургический 2,0-6,0; бентонит 5,0-20,0 [1].
Задача изобретения состоит в повышении морозостойкости плитки, полученной из керамической массы.
Технический результат достигается тем, что керамическая масса, включающая глину огнеупорную, вспученный перлит, бентонит, дополнительно содержит шамот и микрокремнезем при следующем соотношении компонентов, мас. %: глина огнеупорная 62,5-72,0; вспученный перлит 11,0-15,0; бентонит 11,0-15,0; шамот 5,0-7,0; микрокремнезем 0,5-1,0.
В таблице приведены составы керамической массы.
Для приготовления керамической массы могут быть использованы качественные глины огнеупорные и бентониты любых месторождений.
Компоненты дозируют в требуемых количествах, размалывают и смешивают. Влажность массы выбирают в пределах 18-26%. Из приготовленной массы пластическим способом формуют плитку, которую сушат до влажности не более 6% и обжигают при температуре 1160-1200°С.
Источники информации:
1. SU 621656, С04В 33/00, 1978.